(57)【要約】      （修正有）【課題】鏡面反射層の電気抵抗値が小さく，シートの中間における白色度が明るく，優れた再帰反射性能を具備する再帰反射物品の提供。【解決手段】再帰反射素子に接する側に設置された第1鏡面反射層の電気抵抗値が，第1鏡面反射層の背面に設置された第２鏡面反射層の電気抵抗値より小さくする。【選択図】  図１
2005062230.tif 000002
【特許請求の範囲】
【請求項１】
鏡面反射層が設置された再帰反射素子が多数設置された鏡面反射型再帰反射物品において，鏡面反射層が２層以上設置されており，再帰反射素子に接する側に設置された第１鏡面反射層の電気抵抗値が，第１鏡面反射層の背面に設置された第２鏡面反射層の電気抵抗値より小さくないことを特徴とする多層鏡面反射層が設置された再帰反射物品。
【請求項２】
鏡面反射層に用いられる金属がアルミニウム，銅，銀，ニッケルより選ばれる請求項１に記載の多層鏡面反射層が設置された再帰反射物品。
【請求項３】
鏡面反射原理に基づく再帰反射素子が微小ガラス球型およびマイクロプリズム型再帰反射素子である請求項１〜３に記載の多層鏡面反射層が設置された再帰反射物品。
【請求項４】
鏡面反射原理に基づく微小ガラス球型再帰反射素子が封入型再帰反射素子またはカプセルレンズ型再帰反射素子である請求項３に記載の多層鏡面反射層が設置された再帰反射物品。
【請求項５】
第１鏡面反射層に用いられる金属がアルミニウムであり，第２鏡面反射層に用いられる金属がアルミニウム，銅，銀，ニッケルより選ばれる請求項１〜４に記載の多層鏡面反射層が設置された再帰反射物品。
【発明の詳細な説明】
【０００１】
【産業上の利用分野】
【０００２】
本発明は新規な構造の鏡面反射層が設置された再帰反射素子が多数設置された鏡面反射型再帰反射物品に関する。
【０００３】
詳しくは、集積回路を内蔵する集積回路モジュールと、鏡面反射原理に基づく再帰反射要素と、これらの担持層とからなる再帰反射性集積回路封入製品に用いるのに最適な多層鏡面反射層が設置された再帰反射物品に関する。
【０００４】
より詳しくは，該集積回路モジュールが電波方式認識型集積回路を内蔵しており、該電波方式認識型集積回路に接続された通信用アンテナが、再帰反射要素の鏡面反射層を利用して形成されている再帰反射性集積回路封入製品に用いるのに最適な多層鏡面反射層が設置された再帰反射物品に関する。
【０００５】
より詳しくは，鏡面反射層が設置された再帰反射素子が多数設置された鏡面反射型再帰反射物品において，鏡面反射層が２層以上設置されており，再帰反射素子に接する側に設置された第１鏡面反射層の電気抵抗値が，第１鏡面反射層の背面に設置された第２鏡面反射層の電気抵抗値より小さくないことを特徴とする多層鏡面反射層が設置された再帰反射物品に関する。
【０００６】
【従来の技術】
【０００７】
従来、鏡面反射層が設置された再帰反射素子が多数設置された鏡面反射型再帰反射物品はよく知られており，鏡面反射層に用いられる金属としてはアルミニウム，銅，銀，ニッケルが用いられ，特に，経済性及びシートの外観が明るくできるためにアルミニウムが一般的に用いられている。
【０００８】
ローランド（Ｒｏｗｌａｎｄ）による特表平８−５１０４１５には、シートの外観を改善する目的で銀の下地層（本発明における第１鏡面反射層）の上に銅の上層（本発明における第２鏡面反射層）を設置した再帰反射シートが開示されている。
【０００９】
その特許請求の範囲の記載によると；
１．後方反射シート材料を生成する方法にして、
（ａ）透明な本体を備えかつ、平坦な前面と、その他方の面上のプリズムおよび球面から成る群から選定された、接近配置された多数の後方反射形成体を有するシート材料を形成する段階、および
（ｂ）金属Ａｇの下地層と金属Ｃｕの上層とを含む反射性金属付着物を前記他方の面上に形成する段階を含み、高い運動エネルギを有する金属原子として前記Ａｇ層およびＣｕ層が真空中で付着されて前記の他方の面との確実な結合をもたらし、
（ｃ）前記反射性金属付着物上に有機保護被覆を施し、それにより、前記本体の前記前面を通過する光線が前記後方反射形成体に入って前記Ａｇ下地層に突き当たり、そこから後方反射される段階を含み、前記シート材料が、日光の下では明るい白色の外観を、また白熱灯のビームが突き当たる夜間には明るい白色の呈色を明示するようにする、後方反射シート材料を生成する方法。
と記載されている。
【００１０】
しかしながら、前記ローランドの発明においては、電子式再帰反射素子に接する側に設置された第１鏡面反射層の電気抵抗値が，第１鏡面反射層の背面に設置された第２鏡面反射層の電気抵抗値より小さくないことや微小ガラス球における実施態様に関しては何ら記載されていないし、ましてや、かかる鏡面反射層が設置された再帰反射シートを再帰反射性集積回路封入製品に応用することは何ら記載されていない。
【００１１】
また，バントリによる公表特許公報特表平９−５０８９８３には一体形再帰反射式電子表示装置として，視覚及び電磁情報通信用の再帰反射式装置であって、入射光を再帰反射するための、視覚情報を有した再帰反射シートにして、単層の再帰反射式微小球体群を一面に埋め込んで有するベースシートを具備し、該ベースシートか、該微小球体群の下方に透明材料を介して離間配置された光の正反射手段を備えてなる再帰反射シートと、電磁通信のためのアンテナ手段と、前記アンテナ手段への結合を可能にする結合手段、とを具備した装置が開示されている。
【００１２】
その公報第９貢の４〜８行目には，”連続蒸着被膜層は、アンテナ網から放射される場を歪曲又は妨害し、再帰反射シートの裏側に配置されたアンテナ網の通信作用を失わせる。したがって、電磁通信可能であるとともに、光学的視認性を向上させる再帰反射面を備えることができる一体形の電子ライセンスプレートが所望されている事が知られている”事が記載されている。
【００１３】
さらに，同公報の第１２貢の１３〜１５行目には，”連続する反射被膜３６は、蒸着アルミニウムであることが好ましい。実質的に連続する金属製の反射被膜３６は、導電面として作用する。電子ライセンスプレートに使用した場合、反射被膜３６は、その背後に配置されたあらゆるアンテナ網の通信作用を失わせる”と記載されている。
【００１４】
しかしながら，同公報の第１４貢の１０〜２２行目には，”図７は、９１５ＭＨｚ  の共振周波数で動作する一組のマイクロストリップアンテナに関するアンテナパターンを示す。繰り返すが、アンテナパターン２００は、妨害されないアンテナ網のものである。アンテナパターン２０６は、不連続蒸着被膜層を有する再帰反射シートを前方に配置した同じアンテナ網のものである。図７に示すように、アンテナパターンの劣化が本質的に無く、このアンテナ網を指向性アンテナとしてもなお有効とすることができる。これは、蒸着被膜層が約７０％の金属を含んでいるので、驚くべきことである。金属層の存在にも関わらず、蒸着被膜層の不連続性により、再帰反射シートは、半球状反射被膜の構造に一致する周波数のアンテナと共に使用できる。図６に示すように、金属反射被膜が各微小球体４２の背後にあるので、各半球状反射被膜４６が信号波長に比べて小さく、かつ微小球体４２の間の距離が充分に大きい限り、劣化は本質的に生じない。この場合、金属により幾らかのエネルギが散乱するが、エネルギの大部分は不連続蒸着被膜層を通過する”と記載されている。
【００１５】
従って，バントリの発明においては従来公知の鏡面反射型再帰反射シートにおいては連続的な蒸着層（鏡面反射層）が存在しておらず，その性質を利用して鏡面反射層の背面に設置されたアンテナへ電磁波エネルギーが到達することを記載している。
【００１６】
一方、本発明の発明者は集積回路を内蔵する集積回路モジュールと、光の再帰反射要素と、これらの担持層とからなることを特徴とする再帰反射性集積回路封入製品に関して国際公開出願ＷＯ  ０２／１０３６２９Ａ１に詳細に開示を行っている。
【００１７】
上記発明によれば、集積回路モジュールが電波方式認識型集積回路を内蔵しており電波方式認識型集積回路に接続された通信用アンテナが設置されている再帰反射性集積回路封入製品において、通信用アンテナが再帰反射要素の反射面上に形成されている再帰反射性集積回路封入製品を開示している。
【００１８】
【発明が解決すべき課題】
【００１９】
本発明の目的は、集積回路モジュールが電波方式認識型集積回路を内蔵しており電波方式認識型集積回路に接続された通信用アンテナが設置されている再帰反射性集積回路封入製品において、通信用アンテナが再帰反射要素の反射面上に形成されている再帰反射性集積回路封入製品の製造にあたり、電気抵抗値の小さな鏡面反射層を再帰反射素子に採用することにより電波方式認識の良好な再帰反射性集積回路封入製品を供給することにある。
【００２０】
本発明の他の目的は、上記電気抵抗値の小さな鏡面反射層を保持した反射物品において優れた再帰反射性能を保持した多層鏡面反射層が設置された再帰反射物品の供給することにある。
【００２１】
本発明の他の目的は、上記電気抵抗値の小さな鏡面反射層を保持した反射物品において優れた昼間におけるシートの白色度を維持した多層鏡面反射層が設置された再帰反射物品の供給することにある。
【００２２】
本発明の他の目的は、上記電気抵抗値の小さな鏡面反射層を保持した反射物品において、エッチング加工によりアンテナを形成の容易な多層鏡面反射層が設置された再帰反射物品を供給することにある。
【００２３】
【課題を解決するための手段】
【００２４】
本発明における多層鏡面反射層が設置された再帰反射物品は、鏡面反射層が設置された再帰反射素子が多数設置された鏡面反射型再帰反射物品において，鏡面反射層が２層以上設置されており，再帰反射素子に接する側に設置された第１鏡面反射層の電気抵抗値が，第１鏡面反射層の背面に設置された第２鏡面反射層の電気抵抗値より小さくないことを特徴とする多層鏡面反射層が設置された再帰反射物品が、本発明の目的である電波方式認識の良好な再帰反射性集積回路封入製品を作成するのに適している。
【００２５】
本発明に用いることのできる鏡面反射層に用いることのできる金属としては、アルミニウム，銅が好ましい。これらの金属は真空蒸着法、化学メッキ法などの公知の方法で再帰反射素子に設置することができる。
【００２６】
鏡面反射層が２層以上設置することができ、その際に、再帰反射素子に接する側に設置された第１鏡面反射層の電気抵抗値が，第１鏡面反射層の背面に設置された第２鏡面反射層の電気抵抗値より小さくないことが好ましい。第２鏡面反射層の電気抵抗値が第１鏡面反射層の電気抵抗値より大きい場合には、反射層をアンテナとして回路を形成した場合に電気抵抗が増大して電波方式認識の良好な再帰反射性集積回路封入製品を供給することが困難となる。また、形成されたアンテナと集積回路との接合も困難となりやすい。
【００２７】
また、第１鏡面反射層と第２鏡面反射層とが同じ金属であっても同様の効果が得られる。これは、通常の真空蒸着法などで設置される鏡面反射層は均一な連続した層として設置されず、不連続な層として形成される場合が多いからである。かかる不連続な金属鏡面層は電気抵抗の増大をきたす。
【００２８】
しかるに、１つの層で２倍の厚さの鏡面反射層を設置するよりも、第１鏡面反射層と第２鏡面反射層と２層で設置されることにより、不連続な金属鏡面層がより均一な連続した層として形成されやすいからである。これは、再帰反射物品のごとき微細構造をもった構造においては特に重要である。
【００２９】
さらに、電気抵抗値の小さな鏡面反射層を保持した反射物品において優れた再帰反射性能を保持した多層鏡面反射層が設置された再帰反射物品の供給するためには、再帰反射素子に接して設置された第１鏡面反射層がアルミニウムである場合に優れた再帰反射性能と優れた昼間におけるシートの白色度を得るため特に好ましい。
【００３０】
本発明に用いることのできる再帰反射素子としては、鏡面反射原理に基づく再帰反射素子が微小ガラス球型およびマイクロプリズム型再帰反射素子を用いることができ、また、鏡面反射原理に基づく微小ガラス球型再帰反射素子が封入型再帰反射素子またはカプセルレンズ型再帰反射素子を用いることができる。
【００３１】
本発明の好ましい形態の再帰反射素子であるマイクロプリズム型再帰反射素子は、互いに垂直な３つの反射面をもったマイクロプリズム型再帰反射素子、例えば、三角錐型マイクロプリズム型再帰反射素子、六角形マイクロプリズム型再帰反射素子、テント型マイクロプリズム型再帰反射素子などを用いる事ができる。なかでも、三角錐型マイクロプリズム型再帰反射素子が微小な再帰反射要素を形成しやすく、薄い製品を形成することが容易なために好ましい。
【００３２】
これらマイクロプリズム型再帰反射素子は微小ガラス球型再帰反射素子のように金属薄膜層を設置して光をプリズム反射面上で反射する鏡面反射型マイクロプリズム型再帰反射素子が好ましい。
【００３３】
微小ガラス球型再帰反射素子は好ましくは直径が３０〜５００μｍで屈折率が１．４〜２．５の微小なガラス球に、焦点距離を調整する樹脂の薄膜層を必要に応じて設置した後に、再帰反射効率を高めるために微小ガラス球の４０〜７０％の表面面積をたとえばアルミニウムや銀などの金属を真空蒸着法や化学メッキ法などの手段で金属薄膜層を設置して作成することが出来る封入レンズ型を用いることができる。
【００３４】
封入型の再帰反射素子の例としては，再帰反射部分を構成する再帰反射素子の直径が３０〜５００μｍの微小ガラス球型再帰反射素子よりなる再帰反射物品が好ましく，表面が平滑で透明な表面保護層により覆われている。３０μｍ未満の直径の反射素子においては，回折効果による光の発散が過大となり再帰反射性能が低下し好ましくなく，５００μｍを超える直径の反射素子においてはシートの厚さが過大となり好ましくない。
【００３５】
さらに、他の微小ガラス球型再帰反射要素としてはカプセルレンズ型再帰反射素子を用いることができる。再帰反射部分を構成する再帰反射素子の直径が３０〜５００μｍの微小ガラス球型再帰反射素子よりなる再帰反射物品が好ましく，表面保護層を構成するプラスチックフイルムは表面が平滑で透明である。封入レンズ型再帰反射物品と同様に３０μｍ未満の直径の反射素子においては，回折効果による光の発散が過大となり再帰反射性能が低下し好ましくなく，５００μｍを超える直径の反射素子においてはシートの厚さが過大となり，また，形成される像の鮮明度が低下するので好ましくない。
【００３６】
本発明に用いるアンテナを形成する方法としては、部分的に金属薄膜層を設置する部分的設置法、金属薄膜層を部分的に除去する部分的除去法および機械的加工法を採用することができる。
【００３７】
部分的設置法としては、印刷法、マスク法やリソグラフィー法により、マスクをアンテナを設置するシートの層の上に設置した後に、真空蒸着法、スパッタリング法、電気メッキ法あるいは化学メッキ法などの手段で金属薄膜層を所望するアンテナ形状に多層設置する方法をとることができる。
【００３８】
再帰反射物品に部分的設置法によりアンテナを設置する際には、微小ガラス球型再帰反射物品においては微小ガラス球を埋め込み、必要に応じて微小ガラス球型素子及びその上に樹脂の薄膜層を介して設ける微小ガラス球の金属薄膜層を設置する側にマスクを設置した後にアルミニウムを真空蒸着法によって、アンテナと金属薄膜層とを同時に同一の層に設置することができる。この様にして形成したアンテナは再帰反射性能を有している。また、プリズム型再帰反射物品においても同様にプリズムの反射側面にアンテナと金属薄膜層とを同時に同一の層に設置することができる。
【００３９】
部分的除去法としては、アンテナを設置するシートの上に真空蒸着法、スパッタリング法、電気メッキ法あるいは化学メッキ法などの手段であらかじめ金属薄膜層を設置した後に、化学エッチング法、ドライエッチング法、レーザー法およびサンドブラストなどの機械的な除去法により、所望するアンテナ形状に金属薄膜層を部分的に除去をする方法をとることができる。
【００４０】
再帰反射物品に部分的除去法によりアンテナを設置する際には、微小ガラス球型再帰反射物品やプリズム型再帰反射物品に従来公知の方法でアルミニウム等を真空蒸着法によって金属薄膜層として全面に設置した後に、たとえば、印刷法によりエッチング液をアンテナの形状に部分的に塗布して化学エッチング法によりアンテナを形成し、その後に、エッチング液を中和、水洗する方法をとることが好ましい。
【００４１】
化学エッチング液に用いることのできる薬剤としては、各種の酸やアルカリ類を用いることができる。用いることのできる酸類の例としては、塩酸、硝酸、硫酸およびリン酸の水溶液、アルカリ類の例としては水酸化ナトリウム、水酸化カリウムの水溶液を用いることができる。化学エッチング液の濃度は酸やアルカリの種類、金属薄膜層の厚さやエッチング処理の速度により適宜選択されなければならないが、５〜４０重量％が例示できる。
【００４２】
化学エッチング処理を印刷法で行う際には、印刷性を改善する目的で粘度調節剤として各種の高分子化合物、たとえば、ポリエチレングリコール、ポリプロピレングリコール、アルギン酸ナトリウム、ポリアクリル酸塩、ポリビニ−ルアルコールおよびヒドロキシエチルセルロース、カルボキシル化メチルセルロースやメチルセルロースなどの各種セルロース誘導体などを加えることが好ましいが、用いることのできる粘度調節剤の種類と濃度は印刷方法や速度により適宜選択することができ、特に制限されるものではない。
【００４３】
さらに、化学エッチング液には金属薄層との濡れや浸透性を改善する目的で各種の界面活性剤をくわえることが好ましい。用いることのできる界面活性剤の種類は特に制限されるものではないが、アミンタイプ、アンモニウム塩タイプ、ピリジン誘導体などの陽イオン系界面活性剤、また硫酸化油、脂肪酸塩、硫酸化エステル油、アルキル硫酸エステル塩などのアニオン系界面活性剤、さらに多価アルコールの部分的脂肪酸エステル、脂肪酸エチレンオキサイド付加物などの非イオン系活性剤が好ましい。
【００４４】
印刷方法は特に制限されるものではないが、グラビア印刷法、スクリーン印刷法およびインクジェット法が好ましい。また、他の除去法としてドライエッチング法、レーザー法およびサンドブラスト法などの機械的な除去法も採用することが可能である。
【００４５】
金属鏡面反射層の連続蒸着処理装置は、真空度が７〜９×１０−４ｍｍＨｇ程度に維持できる真空容器、その中に設置された基体シート及びその光入射側表面上に積層された表面保護層からなるプリズム原反シートを繰り出す巻き出し装置、蒸着処理されたプリズム原反シートを巻き取る巻き取り装置、並びにそれらの間にあって、電熱ヒーターで黒鉛坩堝中に置かれたアルミニウムを溶融させることが可能な加熱装置よりなっている。黒鉛坩堝中には純度が９９．９９重量％以上の純アルミニウムペレットあるいは純銅ペレットが投入され、例えば、交流電圧３５０〜３６０Ｖ、電流が１１５〜１２０Ａ、処理速度が３０〜７０ｍ／分の条件で、溶融され蒸気化された金属原子によって再帰反射素子の表面に金属薄膜層を例えば０．２〜２μｍの厚さでおのおの蒸着処理することができる。
【００４６】
また，銀，ニッケルに関しては上記で説明したエッチング法に基づくアンテナ形成方法は適さないが，特に第２鏡面反射層に化学メッキなどで部分的に層を形成する場合には導電性や耐腐食性に優れているので適している。
【００４７】
つぎに、本発明による多層鏡面反射層が設置された反射物品に関して図を参照しつつより詳しく説明を行う。
【００４８】
図１は本発明による封入型再帰反射物品の断面図を示す。シート上面よりシートを保護する透明な表面層（１）、微小ガラス球（４）を保持する保持層（３）、および表面層と保持層の間に設置された印刷層（２）を示しており、微小ガラス球の背面には再帰反射性能を改善するための焦点調節層（５）が設置されている。これら微小ガラス球と焦点調節層とは再帰反射素子として作用し、焦点調節層の背面には再帰反射を効率的に行うための第１鏡面反射層（６）と第２鏡面反射層（７）とが設置されている。
【００４９】
これらの鏡面反射層はアンテナを形成するために露出した形として製品化されてもいいが、上述した部分的鏡面反射層の設置法によりアンテナ回路をあらかじめ設置し回路形成を終えた後に、樹脂製の保護層や接着剤層を設けてもよい。
【００５０】
図２は本発明によるカプセルレンズ型再帰反射物品の断面図を示す。シート上面よりシートを保護する透明な表面層（１０）、空気層（１１）、微小ガラス球（１２）、微小ガラス球背面に設置された第１鏡面反射層（１３）と第２鏡面反射層（１４）、それらを保持する結合剤層（１５）、結合剤層を支持する支持層（１６）、および接着剤層（１７）と剥離剤層（１８）が示されている。このカプセルレンズ型再帰反射物品の場合には、微小ガラス球（１２）、微小ガラス球背面に設置された第１鏡面反射層（１３）と第２鏡面反射層（１４）は結合剤層（１５）に埋め込まれる必要があるために、あらかじめアンテナ回路が形成された後に結合剤層に埋め込む必要がある。
【００５１】
図３は本発明によるマイクロプリズム型再帰反射物品の断面図を示す。シート上面よりシートを保護する透明な表面層（２０）、キューブコーナー再帰反射層（２２）、その間に設置された印刷層（２１）、およびキューブコーナー再帰反射素子の背面に設置された第１鏡面反射層（２３）と第２鏡面反射層（２４）が示されている。
【００５２】
これらの再帰反射物品に用いることのできる樹脂に関しては、国際公開出願ＷＯ  ０２／１０３６２９Ａ１に詳細に開示されておりこの公開公報の引用を持って説明にかえる。
【００５３】
【発明の効果】
【００５４】
本発明の効果は、集積回路モジュールが電波方式認識型集積回路を内蔵しており電波方式認識型集積回路に接続された通信用アンテナが設置されている再帰反射性集積回路封入製品において、通信用アンテナが再帰反射要素の反射面上に形成されている再帰反射性集積回路封入製品の製造にあたり、電気抵抗値の小さな鏡面反射層を再帰反射素子に採用することにより電波方式認識の良好な再帰反射性集積回路封入製品を供給に適した再帰反射物品が得られることにある。
【００５５】
本発明の他の効果は、上記電気抵抗値の小さな鏡面反射層を保持した反射物品において優れた再帰反射性能を保持した多層鏡面反射層が設置された再帰反射物品が得られることにある。
【００５６】
本発明のさらなる効果は、上記電気抵抗値の小さな鏡面反射層を保持した反射物品において優れた昼間におけるシートの白色度を維持した多層鏡面反射層が設置された再帰反射物品が得られることにある。
【００５７】
【実施例】
以下、実施例により本発明の詳細を更に具体的に説明するが、本発明は実施例にのみ限定されるものでないことはいうまでもない。
【００５８】
＜鏡面反射層の厚さの測定＞
本発明における鏡面反射層の厚さは，微小ガラス球やマイクロプリズム層のような微細構造上では測定が困難なために，鏡面反射層を設置する際に，厚さ１００μｍのポリエチレンテレフタレートフイルムを層を設置する試料の上において同時に鏡面反射層を設置して，渦電流式膜厚計を用いて測定した。
【００５９】
＜鏡面反射層の電気抵抗値＞
本発明における電気抵抗値は鏡面反射層に用いる金属の固有抵抗値の文献値を採用した。代表的な金属の固有抵抗値（Ωｍ）は以下の通りであった。
アルミニウム：２．８×１０−８
銅：１．７×１０−８
銀：１．６×１０−８
ニッケル：６．９×１０−８
【００６０】
＜再帰反射係数の測定＞
実施例をはじめ本明細書に記載の再帰反射係数は以下で述べる方法で測定されたものである。再帰反射係数測定器として、ガンマーサイエンティフィック社製「モデル９２０」を用い１００ｍｍ×１００ｍｍの再帰反射物品の再帰反射係数をＡＳＴＭ  Ｅ８１０−９１に準じて、観測角０．２°、入射角５°の角度条件で、適宜の５個所について測定し、その平均値をもって再帰反射物品の再帰反射係数とした。
【００６１】
＜色度の測定＞
反射シート面の色の測定法としては，ＪＩＳ  Ｚ８７２２の４．３．１貢の条件ａに示される条件，即ち，試料を４５度の方向から照射して垂直方向の反射光を受光する照明と受光の幾何学的条件によって行い，標準の光Ｄ６５下の色をＸＹＺ表色系によって測定した。
【００６２】
＜比較例１＞
日本カーバイド工業株式会社製封入型再帰反射物品”ニッカライトＥＧグレード”を比較品１として用いた。なお，この比較品１における（第１）鏡面反射層は０．８μｍの厚さのアルミニウムを真空蒸着法で設置した。また，後の工程でエッチング法によりアンテナを形成するために鏡面反射層の背面には接着剤を設置せず鏡面反射層が露出したものを比較品１とした。設置した鏡面反射層に用いた固有抵抗値は２．８×１０−８である。
【００６３】
＜実施例１＞
比較例１で作成した比較品１を用いて，第１鏡面反射層の背面にさらに真空蒸着法によってさらに厚さ０．８μｍの厚さのアルミニウムの第２鏡面反射層を設置した。また，後の工程でエッチング法によりアンテナを形成するために第２鏡面反射層の背面には接着剤を設置せず第２鏡面反射層が露出したものを発明品１とした。第１鏡面反射層と第２鏡面反射層に用いた金属の固有抵抗値は等しく２．８×１０−８である。
【００６４】
＜実施例２＞
比較例１で作成した比較品１を用いて，第１鏡面反射層の背面にさらに真空蒸着法によってさらに厚さ０．８μｍの厚さの銅の第２鏡面反射層を設置した。また，後の工程でエッチング法によりアンテナを形成するために第２鏡面反射層の背面には接着剤を設置せず第２鏡面反射層が露出したものを発明品２とした。第１鏡面反射層に用いた金属の固有の抵抗値は２．８×１０−８，第２鏡面反射層に用いた金属の固有抵抗値は１．７×１０−８である。
【００６５】
＜実施例３＞
比較例１で作成した比較品１を作成すると同じ方法で，真空蒸着法によりアルミニウムに代えて厚さ０．８μｍの銅の第１鏡面反射層を設置した。さらに第１鏡面反射層の背面に厚さ０．８μｍの銅の第２鏡面反射層を設置した。また，後の工程でエッチング法によりアンテナを形成するために第２鏡面反射層の背面には接着剤を設置せず第２鏡面反射層が露出したものを発明品３とした。第１鏡面反射層と第２鏡面反射層に用いた金属の固有抵抗値は等しく１．７×１０−８である。
【００６６】
＜実施例４＞
日本カーバイド工業株式会社製三角錐型キューブコーナー再帰反射物品”ニッカライトクリスタルグレード”に用いる表面保護層が５０μｍのアクリル樹脂層であり，プリズム層の製造に用いるポリカーボネートフイルムの厚さが２００μｍであるプリズムシートに真空蒸着法により厚さ０．８μｍのアルミニウムの第１鏡面反射層を設置した。さらに第１鏡面反射層の背面に厚さ０．８μｍの銅の第２鏡面反射層を設置した。また，後の工程でエッチング法によりアンテナを形成するために第２鏡面反射層の背面には接着剤を設置せず第２鏡面反射層が露出したものを発明品４とした。第１鏡面反射層に用いた金属の固有抵抗値は２．８×１０−８，第２鏡面反射層に用いた金属の固有抵抗値は１．７×１０−８である。
【００６７】
表１に，各試料の性能をまとめて示した。実施例１と実施例に２による発明品はシートの外観を示す色度（Ｙ値）が比較品１に比べ大きく，固有抵抗値も小さかった。実施例３における発明品はシートの外観はやや暗いが，再帰反射係数の低下は小さく，小さな固有抵抗値を示した。
【００６８】
＜表１＞
2005062230.tif 000003
【図面の簡単な説明】
【図１】本発明による封入型再帰反射物品の断面図
【図２】本発明によるカプセルレンズ型再帰反射物品の断面図
【図３】本発明によるマイクロプリズム型再帰反射物品の断面図
【符号の説明】
１    表面層
２    印刷層
３    保持層
４    微小ガラス球
５    焦点調節層
６    第１鏡面反射層
７    第２鏡面反射層
１０  表面保護層
１１  空気層
１２  微小ガラス球
１３  第１鏡面反射層
１４  第２鏡面反射層
１５  結合材層
１６  支持体層
１７  接着剤層
１８  剥離材層
２０  表面保護層
２１  印刷層
２２  キューブコーナー再帰反射層
２３  第１鏡面反射層
２４  第２鏡面反射層
【図１】
2005062230.tif 000004
【図２】
2005062230.tif 000005
【図３】
2005062230.tif 000006